ГЕТЕРОФАЗНЫЙ СОПОЛИМЕР ПРОПИЛЕНА С НИЗКИМ КОЭФФИЦИЕНТОМ ЛИНЕЙНОГО ТЕПЛОВОГО РАСШИРЕНИЯ

1. Гетерофазный сополимер пропилена (НЕСО), содержащий
2
(a) (полу)кристаллический полипропилен (РР) со скоростью течения расплава MFR (230°С), измеренной согласно ISO 1133, в пределах от 42 до 75 г/10 минут; и
(b) эластомерный сополимер пропилена (ESC), диспергированный в указанном (полукристаллическом полипропилене (РР),
где указанный гетерофазный сополимер пропилена (НЕСО) имеет:
(i) фракцию, растворимую в холодном ксилоле (XCS), в пределах от 27 до 35 масс. %;
и
2
(ii) скорость течения расплава MFR в пределах от 20 до 30 г/10 минут; где дополнительно фракция, растворимая в холодном ксилоле (XCS), указанного гетерофазного сополимера пропилена (НЕСО) имеет:
(iii) содержание сомономера в пределах от 30,0 до 65,0 мол. %; и
(iv) характеристическую вязкость (IV) в пределах от 1,70 до 2,30 дл/г; и
где указанный гетерофазный сополимер пропилена (НЕСО) отвечает неравенству (2с)
,
где IV (XCS) - характеристическая вязкость (IV) [дл/г] фракции, растворимой в холодном ксилоле (XCS), гетерофазного сополимера пропилена (НЕСО), и
IV (XCI) - характеристическая вязкость (IV) [дл/г] фракции, нерастворимой в холодном ксилоле (XCI), гетерофазного сополимера пропилена (НЕСО).
2. Гетерофазный сополимер пропилена (НЕСО) по п. 1, где характеристическая вязкость (IV) фракции, нерастворимой в холодном ксилоле (XCI), гетерофазного сополимера пропилена (НЕСО) составляет в пределах от 1,15 до 1,35 дл/г.
3. Гетерофазный сополимер пропилена (НЕСО) по любому из предшествующих пунктов, имеющий-содержание сомономера в пределах от 8,5 до 25 мол.%.
4. Гетерофазный сополимер пропилена (НЕСО) по любому из предшествующих пунктов, отвечающий неравенству (3)
,
2
где MFR (М) - скорость течения расплава MFR (230°С), измеренная согласно ISO 1133 (г/10 минут), (полу)кристаллического полипропилена (РР);
2
MFR (Т) - скорость течения расплава MFR (230°С), измеренная согласно ISO 1133 (г/10 минут), гетерофазного сополимера пропилена (НЕСО)
5. Гетерофазный сополимер пропилена (НЕСО), содержащий
2
(a) (полу)кристаллический полипропилен (РР) со скоростью течения расплава MFR (230°С), измеренной согласно ISO 1133, в пределах от 42 до 75 г/10 минут;
(b) эластомерный сополимер пропилена (ESC), диспергированный в указанном (полу)кристаллическом полипропилене (РР); и
где указанный гетерофазный сополимер пропилена (НЕСО)
(i) имеет содержание фракции, растворимой в холодном ксилоле (XCS), в пределах от 27 до 35 масс. % с содержанием сомономера в пределах от 30,0 до 65,0 мол. % и характеристическую вязкость (IV) в пределах от 1,90 до 2,18 дл/г;
2
(ii) имеет скорость течения расплава MFR (230°С), измеренную согласно ISO 1133, в пределах от 20 до 30 г/10 минут;
(iii) отвечает неравенству (2)
,
где IV (XCS) - характеристическая вязкость (IV) [дл/г] фракции, растворимой в холодном ксилоле (XCS), гетерофазного сополимера пропилена (НЕСО), и
IV (XCI) - характеристическая вязкость (IV) [дл/г] фракции, нерастворимой в холодном ксилоле (XCI), гетерофазного сополимера пропилена (НЕСО).
6. Гетерофазный сополимер пропилена (НЕСО) по п. 5, (а) отвечающий неравенству (3)
,
2
где MFR (M) - скорость течения расплава MFR (230°С), измеренная согласно ISO 1133 (г/10 минут), (полу)кристаллического полипропилена (РР);
2
MFR (Т) - скорость течения расплава MFR (230°С), измеренная согласно ISO 1133 (г/10 минут), гетерофазного сополимера пропилена (НЕСО);
и/или
(b) с содержанием сомономера в пределах от 8,5 до 25 мол. %;
и/или
(c) где характеристическая вязкость (IV) фракции, нерастворимой в холодном ксилоле (XCI), гетерофазного сополимера пропилена (НЕСО) составляет в пределах от 1,15 до 1,35 дл/г.
7. Гетерофазный сополимер пропилена (НЕСО) по любому из предшествующих п.п., где
(a) (полу)кристаллический полипропилен (РР) представляет гомополимер (полу)кристаллического пропилена (Н-РР) предпочтительно с содержанием фракции, растворимой в холодном ксилоле (XCS), менее чем 4,5 масс. %;
и/или
(b) эластомерный сополимер пропилена (ESC) представляет этилен-пропиленовый каучук (EPR).
8. Композиция полиолефина (РО) предназначенная для получения литых под давлением изделий, содержащая
(а) по меньшей мере 65 масс. % гетерофазного сополимера пропилена (НЕСО) по любому из предшествующих п.п. от общей массы композиции полиолефина (РО); и
3
(b1) от 2 до 15 масс. % полиэтилена высокой плотности (HDPE) с плотностью в пределах от 950 до 970 кг/м от общей массы композиции полиолефина (РО); и/или
(b2) от 5 до 20 масс. % неорганического наполнителя (F) от общей массы композиции полиолефина (РО), где композиция полиолефина (РО) состоит из:
(a1) от 85 до 97 масс. % гетерофазного сополимера пропилена (НЕСО) от общей массы композиции полиолефина (РО);
(b1) от 2 до 15 масс. %, предпочтительно от 4 до 15 масс. % указанного выше полиэтилена высокой плотности (HDPE) от общей массы композиции полиолефина (РО);
-5
(c1) необязательно вплоть до 5,0 масс. %, предпочтительно от 2,0×10 до 2,0 масс. % альфа-нуклеирующих агентов (NU) от общей массы композиции полиолефина (РО); и
(d1) необязательно вплоть до 8,0 масс. %, предпочтительно от  0,5 до 4,0 масс. % добавок (AD) от общей массы композиции полиолефина (РО);
или
(а2) от 75 до 99 масс. %, более предпочтительно от 85 до 97 масс. % гетерофазного сополимера пропилена (НЕСО) от общей массы композиции полиолефина (РО);
(b2) от 2 до 15 масс. %, предпочтительно от 7 до 15 масс. %, предпочтительно от 8 до 12 масс. % неорганического наполнителя (F) от общей массы композиции полиолефина (РО);
-5
-5
(с2) необязательно вплоть до 5,0 масс. %, предпочтительно от 1,0×10 до 4,0 масс. %, предпочтительно от 2,0×10 до 2,0 масс. % альфа-нуклеирующих агентов (NU) от общей массы композиции полиолефина (РО); и
(d2) необязательно вплоть до 8,0 масс. %, предпочтительно от 0,1 до 6,0 масс. %, предпочтительно от 0,5 до 4,0 масс. % добавок (AD) от общей массы композиции полиолефина (РО)-;
или
(a) от 70 до 90 масс. %, предпочтительно от 75 до 85 масс. % гетерофазного сополимера пропилена (НЕСО) от общей массы композиции полиолефина (РО);
(b) от 2 до 15 масс. %, предпочтительно от 4 до 15 масс. % полиэтилена высокой плотности (HDPE) от общей массы композиции полиолефина (РО); и
(c) от 5 до 20 масс. %, предпочтительно от 8 до 15 масс. % неорганического наполнителя (F) от общей массы композиции полиолефина (РО);
-5
(d) от 10 до 2,0 масс. % альфа-нуклеирующих агентов (NU) от общей массы композиции полиолефина (РО); и
(e) необязательно вплоть до 8,0 масс. %, предпочтительно от 0,5 до 4,0 масс. % добавок (AD) от общей массы композиции полиолефина (РО).
9. Композиция полиолефина (РО) по п. 8, где
2
(a) композиция полиолефина (РО) имеет скорость течения расплава MFR (230°С), измеренную согласно ISO 1133, в пределах от 15 до 40 г/10 минуту
и/или
2
(b) полиэтилен высокой плотности (HDPE) имеет скорость течения расплава MFR (190°С), измеренную согласно ISO 1133, в пределах от 20 до 80 г/10 минут.
10. Композиция полиолефина (РО) по п. 8 или 9, где
(a) массовое соотношение между неорганическим наполнителем (F) и полиэтиленом высокой плотности (HDPE) [(F)/(HDPE)] составляет по меньшей мере 0,6;
и/или
(b) массовое соотношение между фракцией, растворимой в холодном ксилоле (XCS), гетерофазного сополимера пропилена (НЕСО) и полиэтиленом высокой плотности (HDPE) [(XCS)/(HDPE)] составляет более 2,0;
и/или
(c) массовое соотношение между гетерофазным сополимерома пропилена (НЕСО) и полиэтиленом высокой плотности (HDPE) [(HECO)/(HDPE)] составляет в пределах от 5/1 до 25/1.
11. Композиция полиолефина (РО) по любому из предшествующих п.п. 8-10, где неорганический наполнитель (F) имеет отсекаемый размер частиц d95 [массовый процент] равный или менее 3,3 мкм.
12. Композиция полиолефина (РО) по любому из предшествующих п.п. 8-11, где композиция полиолефина (РО) имеет
(a) модуль упругости при растяжении по меньшей мере 1100 МПа;
и/или
2
(b) ударную прочность при +23°С по меньшей мере 20 кДж/м;
и/или
(c) коэффициент линейного теплового расширения (CLTE), имеющий место при температуре в пределах от -30 до +80°С, не более чем 80 мкм/мK.
13. Изделие для автомобильной промышленности, содержащее гетерофазный сополимер пропилена (НЕСО) по любому из предшествующих пп. 1-7 или композицию полиолефина (РО) по любому из предшествующих пп. 8-12, где предпочтительно изделие для автомобильной промышленности представляет изделие для внешней отделки автомобиля.
14. Способ получения гетерофазного сополимера пропилена (НЕСО) по любому из предшествующих пп. 1-7, где гетерофазный сополимер пропилена (НЕСО) получают получением (полу)кристаллического полипропилена (РР) в первой реакционной зоне, содержащей по меньшей мере один реактор, перемещением указанного (полу)кристаллического полипропилена (РР) в последующую реакционную зону, содержащую по меньшей мере один реактор, где эластомерный сополимер пропилена (ESC) получают в присутствии (полу)кристаллического полипропилена (РР).